(57)【要約】      （修正有）【課題】極めて低ヘイズで、防眩性を有し、白ボケを防止できる防眩性ハードコートフィルムを提供する。【解決手段】透明プラスチックフィルム基材の少なくとも一方の面に、微粒子を含有する防眩性ハードコート層を有するフィルムであって、全ヘイズ値が０〜５％の範囲内にあり、前記防眩性ハードコート層表面の任意な箇所の長さ４ｍｍにおいて、表面粗さプロファイルの粗さ平均線に平行で０．１μｍの高さに位置する第１の基準線を越える凸状部の数Ｎｔｏｔａｌが１５個以上あり、かつ、Ｎｔｏｔａｌと前記第１の基準線を越え前記平均線の前記凸状部を横切る部分の線分の長さが５０μｍ以上の凸状部の数Ｎ５０とが０．４≦Ｎ５０／Ｎｔｏｔａｌ≦０．８の関係を満たし、かつ、前記平均線に平行で０．２μｍの高さに位置する第２の基準線を越える凸状部のうち、前記平均線を横切る部分の線分の長さが５０μｍ以下である凸状部の数が１０個以下である。【選択図】図１（ｄ）
2011081217.tif 000002
【特許請求の範囲】
【請求項１】
透明プラスチックフィルム基材の少なくとも一方の面に、微粒子を含有する防眩性ハードコート層を有する防眩性ハードコートフィルムであって、前記防眩性ハードコートフィルムの全ヘイズ値が０〜５％の範囲内にあり、
前記防眩性ハードコート層表面の任意な箇所の長さ４ｍｍにおいて、表面粗さプロファイルの粗さ平均線に平行で０．１μｍの高さに位置する第１の基準線を越える凸状部の数Ｎｔｏｔａｌが１５個以上あり、
かつ、前記第１の基準線を越える凸状部であって、前記平均線の前記凸状部を横切る部分の線分の長さが５０μｍ以上の凸状部の数をＮ５０としたとき、ＮｔｏｔａｌとＮ５０とが下記式（１）の関係を満たし、
かつ、前記平均線に平行で０．２μｍの高さに位置する第２の基準線を越える凸状部のうち、前記平均線を横切る部分の線分の長さが５０μｍ以下である凸状部の数が１０個以下であることを特徴とする防眩性ハードコートフィルム。
０．４≦Ｎ５０／Ｎｔｏｔａｌ≦０．８            （１）
【請求項２】
前記防眩性ハードコート層表面の任意な箇所の測定面積５９５μｍ×４５２μｍにおいて、表面粗さプロファイルの粗さ平均面に平行で０．５μｍの高さに位置する基準面を越える凸部の数Ｍｔｏｔａｌが４０〜１５０個の範囲内であり、
Ｍｔｏｔａｌと、前記凸部のうち前記基準面における断面積が１００μｍ２以上の凸部の数Ｍ１００とが下記式（２）の関係を満たす、請求項１記載の防眩性ハードコートフィルム。
０．１５≦Ｍ１００／Ｍｔｏｔａｌ≦０．５          （２）
【請求項３】
前記防眩性ハードコート層が、前記微粒子と、ハードコート層形成材料とを用いて形成されており、前記ハードコート層形成材料と前記微粒子との屈折率の差が０．００１〜０．０２の範囲であり、前記微粒子として、重量平均粒径が０．５〜８μｍの範囲である球状もしくは不定形の微粒子を１種類以上含み、前記ハードコート層形成材料１００重量部に対して、前記微粒子が２〜１５重量部の範囲で含まれている、請求項１または２記載の防眩性ハードコートフィルム。
【請求項４】
前記防眩性ハードコート層の厚みが、前記微粒子の重量平均粒径の１．６〜３倍の範囲である、請求項１から３のいずれか一項に記載の防眩性ハードコートフィルム。
【請求項５】
前記防眩性ハードコート層の厚みが、３μｍ以上、７．５μｍ未満の範囲である、請求項１から４のいずれか一項に記載の防眩性ハードコートフィルム。
【請求項６】
請求項１から５のいずれか一項に記載の防眩性ハードコートフィルムおよび偏光子を有することを特徴とする偏光板。
【請求項７】
請求項１から５のいずれか一項に記載の防眩性ハードコートフィルムを備えることを特徴とする画像表示装置。
【請求項８】
請求項６記載の偏光板を備えることを特徴とする画像表示装置。
【請求項９】
請求項１から５のいずれか一項に記載の防眩性ハードコートフィルムを製造する製造方法であって、
前記微粒子、ハードコート層形成材料、ならびに、溶媒を含む防眩性ハードコート層形成材料を準備する工程と、
前記防眩性ハードコート層形成材料を前記透明プラスチックフィルム基材の少なくとも一方の面に塗工して塗膜を形成する工程と、
前記塗膜を硬化させて前記防眩性ハードコート層を形成する工程とを含み、
前記溶媒として、アルコール系溶媒の比率が５０重量％以上である溶媒を用いることを特徴とする防眩性ハードコートフィルムの製造方法。
【発明の詳細な説明】
【技術分野】
【０００１】
本発明は、防眩性ハードコートフィルム、それを用いた偏光板および画像表示装置、ならびに防眩性ハードコートフィルムの製造方法に関する。
【背景技術】
【０００２】
防眩性ハードコートフィルムは、陰極管表示装置（ＣＲＴ）、液晶表示装置（ＬＣＤ）、プラズマディスプレイパネル（ＰＤＰ）およびエレクトロルミネッセンスディスプレイ（ＥＬＤ）等の、様々な画像表示装置において、外光の反射や像の映り込みによるコントラストの低下を防止するために、ディスプレイ表面に配置される。近年、ＬＣＤ、特にテレビ用途などにおいては、高画質化、高コントラスト化が進んでいる。ＬＣＤのコントラスト低下の原因の一つとして、表面に配置される防眩性ハードコートフィルムのヘイズ値の影響がある。そこで、よりコントラストを高くするために、低ヘイズ値の防眩性ハードコートフィルムが求められるようになってきた。
【０００３】
従来の比較的高いヘイズ値を有する防眩性ハードコートフィルムでは、蛍光灯の映り込みと顔の映り込みの程度には、ほとんど差異はなかった。蛍光灯は、直接光の映り込みであり、光量が強くシンプルな像であり、人間の肉眼では、映り込みの輪郭像がはっきり見えるか否かで、防眩性を判断している。一方、顔の映り込みは、間接光の映り込みであり、光量が弱く、複雑な像である。この場合、人間の肉眼では、像全体のぼやけ具合で防眩性を判断している。しかしながら、低ヘイズ値を実現するために、防眩性をぎりぎりまで抑えた防眩性ハードコートフィルムにおいては、蛍光灯と顔に代表される上記２種類の映り込みを両立させるための設計は困難であった。また、低ヘイズを維持しつつ防眩性を高めるために表面凹凸を大きく荒らすと、斜め方向から見た場合、反射光の散乱が強くなりすぎて白ぼけて見えるという、いわゆる斜め方向の白ボケの問題がある。防眩性の向上と白ボケ改善やコントラスト改善は、一般的に相反関係にあるとされているが、これらの特性を両立させるための、種々の提案がなされている。例えば、防眩層中に前記粒子から形成される三次元立体構造の凝集部を存在させるという検討がなされている（例えば、特許文献１〜３参照。）、また、最表面の凹凸形状を規定のものにして映り込み防止と白ボケ防止を両立させようとする検討もなされているが（例えば、特許文献４、５参照。）、これらは蛍光灯の映り込みについて検討されているに過ぎず、顔の映り込みや、両映り込みの防止の両立についての検討はなされていなかった。
【先行技術文献】
【特許文献】
【０００４】
【特許文献１】特開２００５−３１６４１３号公報
【特許文献２】特開２００７−２６４１１３号公報
【特許文献３】特開２００７−２４９１９１号公報
【特許文献４】国際公開第２００６／００８８２０２号
【特許文献５】特開２００９−９８６５７号公報
【発明の概要】
【発明が解決しようとする課題】
【０００５】
そこで、本発明は、テレビやモニター（特に画素数が１４０ｐｐｉ以下のもの）などのＬＣＤ等の画像表示装置の特性を落とすことなく視認性を向上させる防眩性ハードコートフィルムを提供することを目的とする。すなわち、極めて低ヘイズで、かつ優れた蛍光灯および顔の防眩性を有し、さらに白ボケを防止して黒表示時における黒の濃さの向上をすることができる防眩性ハードコートフィルム、それを用いた偏光板および画像表示装置、ならびに前記防眩性ハードコートフィルムの製造方法の提供を目的とする。
【課題を解決するための手段】
【０００６】
前記目的を達成するために、本発明の防眩性ハードコートフィルムは、透明プラスチックフィルム基材の少なくとも一方の面に、微粒子を含有する防眩性ハードコート層を有する防眩性ハードコートフィルムであって、前記防眩性ハードコートフィルムの全ヘイズ値が０〜５％の範囲内にあり、
前記防眩性ハードコート層表面の任意な箇所の長さ４ｍｍにおいて、表面粗さプロファイルの粗さ平均線に平行で０．１μｍの高さに位置する第１の基準線を越える凸状部の数Ｎｔｏｔａｌが１５個以上あり、
かつ、前記第１の基準線を越える凸状部であって、前記平均線の前記凸状部を横切る部分の線分の長さが５０μｍ以上の凸状部の数をＮ５０としたとき、ＮｔｏｔａｌとＮ５０とが下記式（１）の関係を満たし、
かつ、前記平均線に平行で０．２μｍの高さに位置する第２の基準線を越える凸状部のうち、前記平均線を横切る部分の線分の長さが５０μｍ以下である凸状部の数が１０個以下であることを特徴とする。
０．４≦Ｎ５０／Ｎｔｏｔａｌ≦０．８            （１）
【０００７】
本発明の偏光板は、偏光子および防眩性ハードコートフィルムを有する偏光板であって、前記防眩性ハードコートフィルムが、前記本発明の防眩性ハードコートフィルムであることを特徴とする。
【０００８】
本発明の画像表示装置は、防眩性ハードコートフィルムを備える画像表示装置であって、前記防眩性ハードコートフィルムが前記本発明の防眩性ハードコートフィルムであることを特徴とする。
【０００９】
本発明の画像表示装置は、偏光板を備える画像表示装置であって、前記偏光板が前記本発明の偏光板であることを特徴とする。
【００１０】
本発明の防眩性ハードコートフィルムの製造方法は、前記本発明の防眩性ハードコートフィルムを製造する製造方法であって、
前記微粒子、ハードコート層形成材料、ならびに、溶媒を含む防眩性ハードコート層形成材料を準備する工程と、
前記防眩性ハードコート層形成材料を前記透明プラスチックフィルム基材の少なくとも一方の面に塗工して塗膜を形成する工程と、
前記塗膜を硬化させて前記防眩性ハードコート層を形成する工程とを含み、
前記溶媒として、アルコール系溶媒の比率が５０重量％以上である溶媒を用いることを特徴とする。
【発明の効果】
【００１１】
本発明の防眩性ハードコートフィルムによれば、例えば、テレビやモニター（特に画素数が１４０ｐｐｉ以下のもの）などの液晶パネル等において、特徴ある凹凸形状を実現することにより蛍光灯の防眩性と顔の防眩性とを両立し、かつ、白ボケを防止することができる。また、低ヘイズ化により、暗室環境下での画像表示装置の黒表示時における黒の濃さの向上をすることができる。したがって、本発明の防眩性ハードコートフィルムまたは偏光板を用いた画像表示装置は、表示特性が優れたものになる。
【図面の簡単な説明】
【００１２】
【図１（ａ）】図１（ａ）は、実施例１の防眩性ハードコートフィルムの断面表面形状の、測定長さ４ｍｍのうちの０〜１ｍｍの範囲を示したプロファイルである。
【図１（ｂ）】図１（ｂ）は、実施例１の防眩性ハードコートフィルムの断面表面形状の、測定長さ４ｍｍのうちの１〜２ｍｍの範囲を示したプロファイルである。
【図１（ｃ）】図１（ｃ）は、実施例１の防眩性ハードコートフィルムの断面表面形状の、測定長さ４ｍｍのうちの２〜３ｍｍの範囲を示したプロファイルである。
【図１（ｄ）】図１（ｄ）は、実施例１の防眩性ハードコートフィルムの断面表面形状の、測定長さ４ｍｍのうちの３〜４ｍｍの範囲を示したプロファイルである。
【図２】図２は、実施例２の防眩性ハードコートフィルムの断面表面形状の、測定長さ４ｍｍのプロファイルである。（ａ）は０〜１ｍｍの範囲、（ｂ）は１〜２ｍｍの範囲、（ｃ）は２〜３ｍｍの範囲、（ｄ）は３〜４ｍｍの範囲である。
【図３】図３は、実施例３の防眩性ハードコートフィルムの断面表面形状の、測定長さ４ｍｍのプロファイルである。（ａ）は０〜１ｍｍの範囲、（ｂ）は１〜２ｍｍの範囲、（ｃ）は２〜３ｍｍの範囲、（ｄ）は３〜４ｍｍの範囲である。
【図４】図４は、実施例４の防眩性ハードコートフィルムの断面表面形状の、測定長さ４ｍｍのプロファイルである。（ａ）は０〜１ｍｍの範囲、（ｂ）は１〜２ｍｍの範囲、（ｃ）は２〜３ｍｍの範囲、（ｄ）は３〜４ｍｍの範囲である。
【図５】図５は、比較例１の防眩性ハードコートフィルムの断面表面形状の、測定長さ４ｍｍのうちの０〜１ｍｍの範囲を示したプロファイルである。
【図６】図６は、比較例２の防眩性ハードコートフィルムの断面表面形状の、測定長さ４ｍｍのうちの３〜４ｍｍの範囲を示したプロファイルである。
【図７】図７は、比較例３の防眩性ハードコートフィルムの断面表面形状の、測定長さ４ｍｍのうちの３〜４ｍｍの範囲を示したプロファイルである。
【図８】図８は、比較例４の防眩性ハードコートフィルムの断面表面形状の、測定長さ４ｍｍのうちの３〜４ｍｍの範囲を示したプロファイルである。
【図９】図９は、比較例５の防眩性ハードコートフィルムの断面表面形状の、測定長さ４ｍｍのうちの３〜４ｍｍの範囲を示したプロファイルである。
【図１０】図１０は、比較例６の防眩性ハードコートフィルムの断面表面形状の、測定長さ４ｍｍのうちの０〜１ｍｍの範囲を示したプロファイルである。
【図１１】図１１は、比較例７の防眩性ハードコートフィルムの断面表面形状の、測定長さ４ｍｍのうちの３〜４ｍｍの範囲を示したプロファイルである。
【図１２】図１２は、比較例８の防眩性ハードコートフィルムの断面表面形状の、測定長さ４ｍｍのうちの３〜４ｍｍの範囲を示したプロファイルである。
【発明を実施するための形態】
【００１３】
本発明の防眩性ハードコートフィルムにおいて、前記防眩性ハードコート層表面の任意な箇所の測定面積５９５μｍ×４５２μｍにおいて、表面粗さプロファイルの粗さ平均面に平行で０．５μｍの高さに位置する基準面を越える凸部の数Ｍｔｏｔａｌが４０〜１５０個の範囲内であり、
Ｍｔｏｔａｌと、前記凸部のうち前記基準面における断面積が１００μｍ２以上の凸部の数Ｍ１００とが下記式（２）の関係を満たすことが好ましい。
０．１５≦Ｍ１００／Ｍｔｏｔａｌ≦０．５          （２）
【００１４】
本発明の防眩性ハードコートフィルムにおいて、前記防眩性ハードコート層が、前記微粒子と、ハードコート層形成材料とを用いて形成されており、前記ハードコート層形成材料と前記微粒子との屈折率の差が０．００１〜０．０２の範囲であり、前記微粒子として、重量平均粒径が０．５〜８μｍの範囲である球状もしくは不定形の微粒子を１種類以上含み、前記ハードコート層形成材料１００重量部に対して、前記微粒子が２〜１５重量部の範囲で含まれていることが好ましい。
【００１５】
前記防眩性ハードコート層の厚みが、前記微粒子の重量平均粒径の１．６〜３倍の範囲であることが好ましい。
【００１６】
また、前記防眩性ハードコート層の厚みが、３μｍ以上、７．５μｍ未満の範囲であることが好ましい。
【００１７】
つぎに、本発明について詳細に説明する。ただし、本発明は、以下の記載により制限されない。
【００１８】
本発明の防眩性ハードコートフィルムは、透明プラスチックフィルム基材の少なくとも片面に、防眩性ハードコート層を有するものである。
【００１９】
前記透明プラスチックフィルム基材は、特に制限されないが、可視光の光線透過率に優れ（好ましくは光線透過率９０％以上）、透明性に優れるもの（好ましくはヘイズ値１％以下のもの）が好ましく、例えば、特開２００８−９０２６３号公報に記載の透明プラスチックフィルム基材があげられる。前記透明プラスチックフィルム基材としては、光学的に複屈折の少ないものが好適に用いられる。本発明の防眩性ハードコートフィルムは、例えば、保護フィルムとして偏光板に使用することもでき、この場合には、前記透明プラスチックフィルム基材としては、トリアセチルセルロース（ＴＡＣ）、ポリカーボネート、アクリル系ポリマー、環状ないしノルボルネン構造を有するポリオレフィン等から形成されたフィルムが好ましい。また、本発明において、後述するように、前記透明プラスチックフィルム基材は、偏光子自体であってもよい。このような構成であると、ＴＡＣ等からなる保護層を不要とし偏光板の構造を単純化できるので、偏光板若しくは画像表示装置の製造工程数を減少させ、生産効率の向上が図れる。また、このような構成であれば、偏光板を、より薄層化することができる。なお、前記透明プラスチックフィルム基材が偏光子である場合には、防眩性ハードコート層が、従来の保護層としての役割を果たすことになる。また、このような構成であれば、防眩性ハードコートフィルムは、例えば、液晶セル表面に装着される場合、カバープレートとしての機能を兼ねることになる。
【００２０】
本発明において、前記透明プラスチックフィルム基材の厚みは、特に制限されないが、例えば、強度、取り扱い性などの作業性および薄層性などの点を考慮すると、１０〜５００μｍの範囲が好ましく、より好ましくは２０〜３００μｍの範囲であり、最適には、３０〜２００μｍの範囲である。前記透明プラスチックフィルム基材の屈折率は、特に制限されない。前記屈折率は、例えば、１．３０〜１．８０の範囲であり、好ましくは、１．４０〜１．７０の範囲である。
【００２１】
前記防眩性ハードコート層は、前記微粒子および前記ハードコート層形成材料を用いて形成される。前記ハードコート層形成材料は、例えば、熱硬化性樹脂、紫外線や光で硬化する電離放射線硬化性樹脂があげられる。前記ハードコート層形成材料として、市販の熱硬化型樹脂や紫外線硬化型樹脂等を用いることも可能である。
【００２２】
前記熱硬化型樹脂や紫外線硬化型樹脂としては、例えば、熱、光（紫外線等）または電子線等により硬化するアクリレート基およびメタクリレート基の少なくとも一方の基を有する硬化型化合物が使用でき、例えば、シリコーン樹脂、ポリエステル樹脂、ポリエーテル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物のアクリレートやメタクリレート等のオリゴマーまたはプレポリマー等があげられる。これらは、１種類を単独で用いてもよく、２種類以上を併用してもよい。
【００２３】
前記ハードコート層形成材料には、例えば、アクリレート基およびメタクリレート基の少なくとも一方の基を有する反応性希釈剤を用いることもできる。前記反応性希釈剤は、例えば、特開２００８−８８３０９号公報に記載の反応性希釈剤を用いることができ、例えば、単官能アクリレート、単官能メタクリレート、多官能アクリレート、多官能メタクリレート等を含む。前記反応性希釈剤としては、３官能以上のアクリレート、３官能以上のメタクリレートが好ましい。これは、防眩性ハードコート層の硬度を、より優れたものにできるからである。前記反応性希釈剤としては、例えば、ブタンジオールグリセリンエーテルジアクリレート、イソシアヌル酸のアクリレート、イソシアヌル酸のメタクリレート等もあげられる。これらは、１種類を単独で用いてもよく、２種類以上を併用してもよい。
【００２４】
前記防眩性ハードコート層を形成するための微粒子は、形成される防眩性ハードコート層表面を凹凸形状にして防眩性を付与し、また、前記防眩性ハードコート層のヘイズ値を制御することを主な機能とする。前記防眩性ハードコート層のヘイズ値は、前記微粒子と前記ハードコート層形成材料との屈折率差を制御することで、設計することができる。前記微粒子としては、例えば、無機微粒子と有機微粒子とがある。前記無機微粒子は、特に制限されず、例えば、酸化ケイ素微粒子、酸化チタン微粒子、酸化アルミニウム微粒子、酸化亜鉛微粒子、酸化錫微粒子、炭酸カルシウム微粒子、硫酸バリウム微粒子、タルク微粒子、カオリン微粒子、硫酸カルシウム微粒子等があげられる。また、有機微粒子は、特に制限されず、例えば、ポリメチルメタクリレート樹脂粉末（ＰＭＭＡ微粒子）、シリコーン樹脂粉末、ポリスチレン樹脂粉末、ポリカーボネート樹脂粉末、アクリルスチレン樹脂粉末、ベンゾグアナミン樹脂粉末、メラミン樹脂粉末、ポリオレフィン樹脂粉末、ポリエステル樹脂粉末、ポリアミド樹脂粉末、ポリイミド樹脂粉末、ポリフッ化エチレン樹脂粉末等があげられる。これらの無機微粒子および有機微粒子は、一種類を単独で使用してもよいし、二種類以上を併用してもよい。
【００２５】
前記微粒子の重量平均粒径は、０．５〜８μｍの範囲であることが好ましい。前記微粒子の重量平均粒径が、前記範囲より大きくなると、画像鮮明性が低下し、また前記範囲より小さいと、十分な防眩性が得られず、ギラツキも大きくなるという問題が生じやすくなる。前記微粒子の重量平均粒径は、より好ましくは、２〜６μｍの範囲、さらに好ましくは、２〜５μｍの範囲である。また、前記微粒子の重量平均粒径は、前記防眩性ハードコート層の厚みの３３〜６２．５％の範囲であることも好ましい。なお、前記微粒子の重量平均粒径は、例えば、コールターカウント法により測定できる。例えば、細孔電気抵抗法を利用した粒度分布測定装置（商品名：コールターマルチサイザー、ベックマン・コールター社製）を用い、微粒子が前記細孔を通過する際の微粒子の体積に相当する電解液の電気抵抗を測定することにより、前記微粒子の数と体積を測定し、重量平均粒径を算出する。
【００２６】
前記微粒子の形状は特に制限されず、例えば、ビーズ状の略球形であってもよく、粉末等の不定形のものであってもよいが、略球形のものが好ましく、より好ましくは、アスペクト比が１．５以下の略球形の微粒子であり、最も好ましくは球形の微粒子である。
【００２７】
前記微粒子の配合割合は、前記ハードコート層形成材料１００重量部に対し、２〜１５重量部の範囲が好ましく、より好ましくは、４〜１０重量部の範囲である。
【００２８】
前記防眩性ハードコート層の厚みは、前記微粒子の重量平均粒径の１．６〜３倍の範囲であることが好ましく、より好ましくは１．７〜２．５倍の範囲である。さらに、前記防眩性ハードコート層の厚みは、塗工性および鉛筆硬度の観点から、３μｍ以上、７．５μｍ未満の範囲であることが好ましく、この厚み範囲になるように前記微粒子の重量平均粒径を調整することが好ましい。前記厚みが前記所定の範囲であれば、蛍光灯と顔の双方の映り込み防止特性を両立するために、大きな凹凸と小さな凹凸をバランスよく含む本発明の防眩性ハードコートフィルムの表面形状を実現しやすい。
【００２９】
本発明の防眩性ハードコートフィルムは、全へイズ値が０〜５％の範囲内である。前記全ヘイズ値とは、ＪＩＳ  Ｋ  ７１３６（２０００年版）に準じた防眩性ハードコートフィルム全体のヘイズ値（曇度）である。前記全ヘイズ値は、０．５〜４％の範囲がより好ましく、さらに好ましくは１〜３％の範囲である。全ヘイズ値を上記範囲とするためには、前記微粒子と前記ハードコート層形成材料との屈折率差が０．００１〜０．０２の範囲となるように、前記微粒子と前記ハードコート層形成材料とを選択することが好ましい。全ヘイズ値が前記範囲であることにより、鮮明な画像が得られ、また、暗所でのコントラストを向上させることができる。全ヘイズ値が低すぎると映り込みが起こりやすくなる。
【００３０】
本発明の防眩性ハードコートフィルムは、防眩性ハードコート層表面の凹凸形状において、前記防眩性ハードコート層表面の任意な箇所の長さ４ｍｍにおいて、表面粗さプロファイルの粗さ平均線に平行で０．１μｍの高さに位置する第１の基準線を越える凸状部の数Ｎｔｏｔａｌが１５個以上あり、かつ、前記第１の基準線を越える凸状部であって、前記平均線の前記凸状部を横切る部分の線分の長さが５０μｍ以上の凸状部の数をＮ５０としたとき、ＮｔｏｔａｌとＮ５０とが０．４≦Ｎ５０／Ｎｔｏｔａｌ≦０．８の関係を満たし、かつ、前記平均線に平行で０．２μｍの高さに位置する第２の基準線を越える凸状部のうち、前記平均線を横切る部分の線分の長さが５０μｍ以下である凸状部の数が１０個以下である。
【００３１】
前記Ｎｔｏｔａｌが１５個未満と少ないと、蛍光灯と顔の防眩性が得られにくくなる点で好ましくない。前記Ｎｔｏｔａｌは、１５〜４０個の範囲が好ましく、より好ましくは１７〜２５個の範囲である。比較的大きな凸状部の数を表すＮ５０の、Ｎｔｏｔａｌに対する割合（Ｎ５０／Ｎｔｏｔａｌ）が、０．４未満では蛍光灯の防眩性が得られにくく、０．８を超えると顔の防眩性が得られにくい。Ｎ５０／Ｎｔｏｔａｌは、０．４２〜０．７５の範囲が好ましく、より好ましくは、０．４５〜０．７の範囲である。前記平均線に平行で０．２μｍの高さに位置する第２の基準線を越える凸状部のうち、前記平均線を横切る部分の線分の長さが５０μｍ以下である凸状部の数が１０個を超えると、細く高さが高い凹凸が多くなることで無駄な散乱光が増え、白ボケにつながる。Ｎｔｏｔａｌの数、Ｎ５０／Ｎｔｏｔａｌおよび第２の基準線を越えて前記平均線を横切る部分の線分の長さが５０μｍ以下の凸状部の数が所定の範囲にある防眩性ハードコートフィルムであると、大きな凹凸と小さな凹凸をバランスよく含むために蛍光灯と顔の双方の映り込み防止特性を両立することが可能となるとともに、白ボケが改善される。
【００３２】
本発明の防眩性ハードコートフィルムは、前記凸状部の大きさと数および割合での規定がなされ、さらに、前記範囲のヘイズ値で規定される内部散乱を有することで、蛍光灯と顔の防眩性向上を両立させ、かつ、白ボケを防止し、暗室環境下でのコントラストも向上させることができる。
【００３３】
本発明の防眩性ハードコートフィルムは、前記防眩性ハードコート層表面の任意な箇所の測定面積５９５μｍ×４５２μｍにおいて、表面粗さプロファイルの粗さ平均面に平行で０．５μｍの高さに位置する基準面を越える凸部の数Ｍｔｏｔａｌが４０〜１５０個の範囲内であり、Ｍｔｏｔａｌと、前記凸部のうち前記基準面における断面積が１００μｍ２以上の凸部の数Ｍ１００とが０．１５≦Ｍ１００／Ｍｔｏｔａｌ≦０．５の関係を満たすことが好ましい。Ｍｔｏｔａｌが４０個以上であると、蛍光灯および顔の防眩性がより得られやすくなる。また、１５０個以下であると、白ボケがより防止できる。前記Ｍｔｏｔａｌは、４０〜１２０個の範囲が好ましく、より好ましくは、４５〜１００個の範囲である。Ｍ１００／Ｍｔｏｔａｌが上記範囲であると、蛍光灯の防眩性の点で好ましい。Ｍ１００／Ｍｔｏｔａｌは、０．１７〜０．４５の範囲が好ましく、より好ましくは、０．２〜０．４の範囲である。
【００３４】
本発明の防眩性ハードコートフィルムは、例えば、前記微粒子、前記ハードコート層形成材料および溶媒を含む防眩性ハードコート層形成材料を準備し、前記防眩性ハードコート層形成材料を前記透明プラスチックフィルム基材の少なくとも一方の面に塗工して塗膜を形成し、前記塗膜を硬化させて前記防眩性ハードコート層を形成することにより、製造できる。本発明の防眩性ハードコートフィルムの製造においては、金型による転写方式や、サンドブラスト、エンボスロールなどの適宜な方式で凹凸形状を付与する方法などを、併せて用いることもできる。
【００３５】
前記溶媒は、特に制限されず、種々の溶媒を使用可能であり、一種類を単独で使用してもよいし、二種類以上を併用してもよい。ハードコート層形成材料組成や微粒子の種類、含有量等に応じて、本発明の防眩性ハードコートフィルムを得るために、最適な溶媒種類や溶媒比率が存在する。
【００３６】
例えば、後述の実施例で使用したハードコート層形成材料につき、塗膜を硬化させることで防眩性ハードコート層を形成する場合は、前記溶媒として、アルコール系溶媒の比率が５０重量％以上である溶媒を用いることで本発明の特性を有する防眩性ハードコートフィルムが得られる。アルコール系溶媒の比率は、５３〜９０重量％であることが好ましい。溶媒の種類や比率によって、ヘイズ値、表面形状等が変化するが、上記アルコール系溶媒比率の溶媒を用いると、好適な防眩性ハードコート層が得られるので、好ましい。
【００３７】
前記防眩性ハードコート層形成材料には、各種レベリング剤を添加することができる。前記レベリング剤としては、例えば、フッ素系またはシリコーン系のレベリング剤があげられ、好ましくは、シリコーン系レベリング剤である。前記シリコーン系レベリング剤としては、反応性シリコーンが特に好ましい。前記反応性シリコーンを添加することにより、表面に滑り性が付与され耐擦傷性が長期間にわたり持続するようになる。また、前記反応性シリコーンとしてヒドロキシル基を有するものを用いれば、後述のように反射防止層（低屈折率層）としてシロキサン成分を含有するものを、前記防眩性ハードコート層上に形成した場合、前記反射防止層と前記防眩性ハードコート層の密着性が向上する。
【００３８】
前記レベリング剤の配合量は、前記樹脂成分全体１００重量部に対して、例えば、５重量部以下、好ましくは０．０１〜５重量部の範囲である。
【００３９】
前記防眩性ハードコート層形成材料には、必要に応じて、性能を損なわない範囲で、顔料、充填剤、分散剤、可塑剤、紫外線吸収剤、界面活性剤、防汚剤、酸化防止剤、チクソトロピー化剤等が添加されてもよい。これらの添加剤は一種類を単独で使用してもよく、また二種類以上併用してもよい。
【００４０】
前記防眩性ハードコート層形成材料には、例えば、特開２００８−８８３０９号公報に記載されるような、従来公知の光重合開始剤を用いることができる。
【００４１】
前記防眩性ハードコート層形成材料を透明プラスチックフィルム基材上に塗工する方法としては、例えば、ファンテンコート法、ダイコート法、スピンコート法、スプレーコート法、グラビアコート法、ロールコート法、バーコート法等の塗工法を用いることができる。
【００４２】
前記防眩性ハードコート層形成材料を塗工して前記透明プラスチックフィルム基材の上に塗膜を形成し、前記塗膜を硬化させる。前記硬化に先立ち、前記塗膜を乾燥させることが好ましい。前記乾燥は、例えば、自然乾燥でもよいし、風を吹きつけての風乾であってもよいし、加熱乾燥であってもよいし、これらを組み合わせた方法であってもよい。
【００４３】
前記防眩性ハードコート層形成材料の塗膜の硬化手段は、特に制限されないが、紫外線硬化が好ましい。エネルギー線源の照射量は、紫外線波長３６５ｎｍでの積算露光量として、５０〜５００ｍＪ／ｃｍ２が好ましい。照射量が、５０ｍＪ／ｃｍ２以上であれば、硬化がより十分となり、形成される防眩性ハードコート層の硬度もより十分なものとなる。また、５００ｍＪ／ｃｍ２以下であれば、形成される防眩性ハードコート層の着色を防止することができる。
【００４４】
以上のようにして、前記透明プラスチックフィルム基材の少なくとも一方の面に、前記防眩性ハードコート層を形成することにより、本発明の防眩性ハードコートフィルムを製造することができる。なお、本発明の防眩性ハードコートフィルムは、前述の方法以外の製造方法で製造してもよい。本発明の防眩性ハードコートフィルムの硬度は、鉛筆硬度において、層の厚みにも影響されるが、例えば、２Ｈ以上の硬度を有する。
【００４５】
本発明の防眩性ハードコートフィルムの一例としては、透明プラスチックフィルム基材の片方の面に、防眩性ハードコート層が形成されているものをあげることができる。前記防眩性ハードコート層は、微粒子を含んでおり、これによって、防眩性ハードコート層の表面が凹凸形状となっている。なお、この例では、透明プラスチックフィルム基材の片面に防眩性ハードコート層が形成されているが、本発明は、これに限定されず、透明プラスチックフィルム基材の両面に防眩性ハードコート層が形成された防眩性ハードコートフィルムであってもよい。また、この例の防眩性ハードコート層は、単層であるが、本発明は、これに制限されず、前記防眩性ハードコート層は、二層以上が積層された複数層構造であってもよい。
【００４６】
本発明の防眩性ハードコートフィルムにおいて、前記防眩性ハードコート層の上に、反射防止層（低屈折率層）を配置してもよい。例えば、画像表示装置に防眩性ハードコートフィルムを装着した場合、画像の視認性を低下させる要因のひとつに空気と防眩性ハードコート層界面での光の反射が上げられる。反射防止層は、その表面反射を低減させるものである。なお、防眩性ハードコート層および反射防止層は、透明プラスチックフィルム基材の両面に形成してもよい。また、防眩性ハードコート層および反射防止層は、それぞれ、二層以上が積層された複数層構造であってもよい。
【００４７】
本発明において、前記反射防止層は、厚みおよび屈折率を厳密に制御した光学薄膜若しくは前記光学薄膜を二層以上積層したものである。前記反射防止層は、光の干渉効果を利用して入射光と反射光の逆転した位相を互いに打ち消し合わせることで反射防止機能を発現する。反射防止機能を発現させる可視光線の波長領域は、例えば、３８０〜７８０ｎｍであり、特に視感度が高い波長領域は４５０〜６５０ｎｍの範囲であり、その中心波長である５５０ｎｍの反射率を最小にするように反射防止層を設計することが好ましい。
【００４８】
光の干渉効果に基づく前記反射防止層の設計において、その干渉効果を向上させる手段としては、例えば、前記反射防止層と前記防眩性ハードコート層の屈折率差を大きくする方法がある。一般的に、二ないし五層の光学薄層（厚みおよび屈折率を厳密に制御した薄膜）を積層した構造の多層反射防止層では、屈折率の異なる成分を所定の厚さだけ複数層形成することで、反射防止層の光学設計の自由度が上がり、より反射防止効果を向上させることができ、分光反射特性も可視光領域で均一（フラット）にすることが可能になる。前記光学薄膜において、高い厚み精度が要求されるため、一般的に、各層の形成は、ドライ方式である真空蒸着、スパッタリング、ＣＶＤ等で実施される。
【００４９】
また、汚染物の付着防止および付着した汚染物の除去容易性の向上のために、フッ素基含有のシラン系化合物若しくはフッ素基含有の有機化合物等から形成される汚染防止層を前記反射防止層上に積層することが好ましい。
【００５０】
本発明の防眩性ハードコートフィルムにおいて、前記透明プラスチックフィルム基材および前記防眩性ハードコート層の少なくとも一方に対し表面処理を行うことが好ましい。前記透明プラスチックフィルム基材表面を表面処理すれば、前記防眩性ハードコート層または偏光子若しくは偏光板との密着性がさらに向上する。また、前記防眩性ハードコート層表面を表面処理すれば、前記反射防止層または偏光子若しくは偏光板との密着性がさらに向上する。
【００５１】
前記透明プラスチックフィルム基材の一方の面に前記防眩性ハードコート層が形成されている防眩性ハードコートフィルムにおいて、カール発生を防止するために、他方の面に対し溶剤処理を行ってもよい。また、前記透明プラスチックフィルム基材の一方の面に前記防眩性ハードコート層が形成されている防眩性ハードコートフィルムにおいて、カール発生を防止するために、他方の面に透明樹脂層を形成してもよい。
【００５２】
本発明の防眩性ハードコートフィルムは、通常、前記透明プラスチックフィルム基材側を、粘着剤や接着剤を介して、ＬＣＤに用いられている光学部材に貼り合せることができる。なお、この貼り合わせにあたり、前記透明プラスチックフィルム基材表面に対し、前述のような各種の表面処理を行ってもよい。
【００５３】
前記光学部材としては、例えば、偏光子または偏光板があげられる。偏光板は、偏光子の片側または両側に透明保護フィルムを有するという構成が一般的である。偏光子の両面に透明保護フィルムを設ける場合は、表裏の透明保護フィルムは、同じ材料であってもよいし、異なる材料であってもよい。偏光板は、通常、液晶セルの両側に配置される。また、偏光板は、２枚の偏光板の吸収軸が互いに略直交するように配置される。
【００５４】
つぎに、本発明の防眩性ハードコートフィルムを積層した光学部材について、偏光板を例にして説明する。本発明の防眩性ハードコートフィルムを、接着剤や粘着剤などを用いて偏光子または偏光板と積層することによって、本発明の機能を有した偏光板を得ることができる。
【００５５】
前記偏光子としては、特に制限されず、各種のものを使用できる。前記偏光子としては、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等があげられる。
【００５６】
前記偏光子の片面または両面に設けられる透明保護フィルムとしては、透明性、機械的強度、熱安定性、水分遮蔽性、位相差値の安定性などに優れるものが好ましい。前記透明保護フィルムを形成する材料としては、例えば、前記透明プラスチックフィルム基材と同様のものがあげられる。
【００５７】
前記、透明保護フィルムとしては、特開２００１−３４３５２９号公報（ＷＯ０１／３７００７）に記載の高分子フィルムがあげられる。前記高分子フィルムは、前記樹脂組成物を、フィルム状に押出成型することにより製造できる。前記高分子フィルムは、位相差が小さく、光弾性係数が小さいため、偏光板等の保護フィルムに適用した場合には、歪みによるムラなどの不具合を解消することができ、また透湿度が小さいため、加湿耐久性に優れる。
【００５８】
前記透明保護フィルムは、偏光特性や耐久性などの点から、トリアセチルセルロース等のセルロース系樹脂製のフィルムおよびノルボルネン系樹脂製のフィルムが好ましい。前記透明保護フィルムの市販品としては、例えば、商品名「フジタック」（富士フイルム社製）、商品名「ゼオノア」（日本ゼオン社製）、商品名「アートン」（ＪＳＲ社製）などがあげられる。前記透明保護フィルムの厚みは、特に制限されないが、強度、取扱性等の作業性、薄層性等の点より、例えば、１〜５００μｍの範囲である。
【００５９】
前記防眩性ハードコートフィルムを積層した偏光板の構成は、特に制限されないが、例えば、前記防眩性ハードコートフィルムの上に、透明保護フィルム、前記偏光子および前記透明保護フィルムを、この順番で積層した構成でもよいし、前記防眩性ハードコートフィルム上に、前記偏光子、前記透明保護フィルムを、この順番で積層した構成でもよい。
【００６０】
本発明の画像表示装置は、本発明の防眩性ハードコートフィルムを用いる以外は、従来の画像表示装置と同様の構成である。例えば、ＬＣＤの場合、液晶セル、偏光板等の光学部材、および必要に応じ照明システム（バックライト等）等の各構成部品を適宜に組み立てて駆動回路を組み込むこと等により製造できる。
【００６１】
本発明の液晶表示装置は、任意の適切な用途に使用される。その用途は、例えば、パソコンモニター、ノートパソコン、コピー機等のＯＡ機器、携帯電話、時計、デジタルカメラ、携帯情報端末（ＰＤＡ）、携帯ゲーム機等の携帯機器、ビデオカメラ、テレビ、電子レンジ等の家庭用電気機器、バックモニター、カーナビゲーションシステム用モニター、カーオーディオ等の車載用機器、商業店舗用インフォメーション用モニター等の展示機器、監視用モニター等の警備機器、介護用モニター、医療用モニター等の介護・医療機器等である。
【実施例】
【００６２】
つぎに、本発明の実施例について、比較例と併せて説明する。ただし、本発明は、以下の実施例および比較例により制限されない。なお、下記実施例および比較例における各種特性は、下記の方法により評価または測定を行った。
【００６３】
（全ヘイズ値）
全へイズ値の測定方法は、ＪＩＳ  Ｋ  ７１３６（２０００年版）のヘイズ（曇度）に準じ、ヘイズメーター（（株）村上色彩技術研究所製、商品名「ＨＭ−１５０」）を用いて測定した。
【００６４】
（算術平均表面粗さＲａ）
防眩性ハードコートフィルムの防眩性ハードコート層が形成されていない面に、ＭＡＴＳＵＮＡＭＩ社製のガラス板（厚み１．３ｍｍ）を粘着剤で貼り合わせ、高精度微細形状測定器（商品名；サーフコーダＥＴ４０００、（株）小坂研究所製）を用いて、カットオフ値０．８ｍｍの条件で前記防眩性ハードコート層の表面形状を測定し、算術平均表面粗さＲａを求めた。なお、前記高精度微細形状測定器は、前記算術平均表面粗さＲａを自動算出する。前記算術平均表面粗さＲａは、ＪＩＳ  Ｂ  ０６０１（１９９４年版）に基づくものである。
【００６５】
（表面粗さの基準線を越える凸状部数）
前記表面形状の測定により得られた粗さプロファイル（Ｆプロファイル）において、前記プロファイルの粗さ平均線に平行で０．１μｍの高さに位置する線を第１の基準線、前記プロファイルの粗さ平均線に平行で０．２μｍの高さに位置する線を第２の基準線とした。任意の測定領域４ｍｍの直線上で、前記第１の基準線を越える凸状部の数を計測したものを測定値Ｎｔｏｔａｌとし、前記第１の基準線を越える凸状部のうち、前記平均線の前記凸状部を横切る基準線の線分の長さが５０μｍ以上である凸状部の数を計測したものを測定値Ｎ５０とした。また、前記第２の基準線を越える凸状部のうち、前記平均線の前記凸状部を横切る部分の線分の長さが５０μｍ以下の凸状部の数を計測したものを測定値とした。凸状部の数の計測は、ピークの数ではなく、前記基準線を横切る部分の数を計測する。
【００６６】
（基準面を越える凸部の数とその面積）
防眩性ハードコートフィルムの防眩性ハードコート層が形成されていない面に、ＭＡＴＳＵＮＡＭＩ社製のガラス板（厚み１．３ｍｍ）を粘着剤で貼り合わせ、非接触式３次元表面形状測定器（商品名；Ｗｙｋｏ、日本ビーコ（株）製）を用いて、対物レンズ１０倍、測定面積５９５μｍ×４５２μｍにて、前記防眩性ハードコート層の表面形状を測定した。測定したデータを、Ｚ軸の下限を４００ｎｍ、上限を５００ｎｍと設定し、白黒のグレースケールにて表示する。この処理により、５００ｎｍを越える凸部のみを白色表示にすることができる。この画像をＪＰＥＧ形式で保存し、保存したファイルを画像解析ソフト（商品名；Ａ像くん、旭化成エンジニアリング（株）製）にて開く。前記ソフトの解析コマンド「粒子解析」にて、グレースケールを２値化（閾値２１０、小図形除去５）し、５００ｎｍを越える各凸部の数Ｍｔｏｔａｌと断面積を測定する。断面積が１００μｍ２以上の凸部の数をＭ１００とする。
【００６７】
（顔の防眩性評価）
（１）防眩性ハードコートフィルムの防眩性ハードコート層が形成されていない面に、黒色アクリル板（三菱レイヨン（株）製、厚み２．０ｍｍ）を粘着剤で貼り合わせ、裏面の反射をなくしたサンプルを作製した。
（２）一般的にディスプレイを用いるオフィス環境下（約１０００Ｌｘ）において、上記で作製したサンプルの防眩性を、下記の基準で目視にて判定した。
判定基準
ＡＡ：顔の写り込みがなく、視認性への影響がない。
Ａ  ：顔の写り込みがあるが、実用上問題がない。
Ｂ  ：顔の写り込みがあり、少し気になる。
Ｃ  ：くっきりと顔が写り込んでおり、かなり気になる。
【００６８】
（蛍光灯の防眩性評価）
（１）防眩性ハードコートフィルムの防眩性ハードコート層が形成されていない面に、黒色アクリル板（三菱レイヨン（株）製、厚み２．０ｍｍ）を粘着剤で貼り合わせ、裏面の反射をなくしたサンプルを作製した。
（２）一般的にディスプレイを用いるオフィス環境下（約１０００Ｌｘ）において、上記で作製したサンプルを蛍光灯の真下に配置し、下記の基準で防眩性を目視にて判定した。
判定基準
ＡＡ：蛍光灯の写り込みがなく、視認性への影響がない。
Ａ  ：蛍光灯が写り込んでいるが、輪郭線はぼやけて見える。
Ｂ  ：蛍光灯の輪郭線が見え、少し気になる。
Ｃ  ：くっきりと蛍光灯の輪郭線が写り込んでおり、かなり気になる。
【００６９】
（白ボケ評価）
（１）防眩性ハードコートフィルムの防眩性ハードコート層が形成されていない面に、黒色アクリル板（日東樹脂工業（株）製、厚み１．０ｍｍ）を粘着剤で貼り合わせ、裏面の反射をなくしたサンプルを作製した。
（２）一般的にディスプレイを用いるオフィス環境下（約１０００Ｌｘ）にて、上記で作製したサンプルの平面に対し垂直方向を基準（０°）として６０°の方向から見て、白ボケ現象を目視により観察し、下記の判定基準で評価した。
判定基準
ＡＡ：白ボケがほとんどない。
Ａ  ：白ボケがあるが、視認性への影響は小さい。
Ｂ  ：白ボケが強く、視認性を著しく低下させる。
【００７０】
（透明プラスチックフィルム基材およびハードコート層の屈折率）
透明プラスチックフィルム基材およびハードコート層の屈折率は、アタゴ社製のアッベ屈折率計（商品名：ＤＲ−Ｍ２／１５５０）を用い、中間液としてモノブロモナフタレンを選択し、前記フィルム基材および前記ハードコート層の測定面に対して測定光を入射させるようにして、前記装置に示される規定の測定方法により測定を行った。
【００７１】
（微粒子の屈折率）
微粒子をスライドガラスの上に載せ、屈折率標準液を前記微粒子上に滴下し、カバーガラスを被せ試料を作製した。その試料を顕微鏡で観察し、微粒子の輪郭が屈折率標準液との界面で最も見え難くなる屈折率標準液の屈折率を微粒子の屈折率とした。
【００７２】
（微粒子の重量平均粒径）
コールターカウント法により、微粒子の重量平均粒径を測定した。具体的には、細孔電気抵抗法を利用した粒度分布測定装置（商品名：コールターマルチサイザー、ベックマン・コールター社製）を用い、微粒子が細孔を通過する際の微粒子の体積に相当する電解液の電気抵抗を測定することにより、微粒子の数と体積を測定し、重量平均粒径を算出した。
【００７３】
（防眩性ハードコート層の厚み）
（株）ミツトヨ製のマイクロゲージ式厚み計を用い、防眩性ハードコートフィルムの全体厚みを測定し、前記全体厚みから、透明プラスチックフィルム基材の厚みを差し引くことにより、防眩性ハードコート層の厚みを算出した。
【００７４】
（実施例１）
ハードコート層形成材料として、イソシアヌル酸トリアクリレート、ペンタエリスリトールトリアクリレート、ジペンタエリスリトールヘキサアクリレートおよびイソホロンジイソシアネートポリウレタンからなる紫外線硬化型樹脂（ＤＩＣ（株）製、商品名「ユニディック  １７−８０６」、固形分：８０重量％、溶媒：酢酸ブチル）を準備した。前記ハードコート層形成材料の硬化皮膜の屈折率は、１．５３であった。前記ハードコート層形成材料の樹脂固形分１００重量部あたり、前記微粒子としてアクリルとスチレンの架橋粒子（積水化成品工業（株）製、商品名「テクポリマーＸＸ−１３３ＡＡ」、重量平均粒径：３．０μｍ、屈折率：１．５２５）を５重量部、レベリング剤（ＤＩＣ（株）製、商品名「ＧＲＡＮＤＩＣ  ＰＣ−４１００」）を１．０重量部、光重合開始剤（チバ・スペシャルティ・ケミカルズ社製、商品名「イルガキュア９０７」）を５重量部混合した。この混合物を、固形分濃度が３５重量％となるように、イソプロピルアルコール（ＩＰＡ）／シクロペンタノン（ＣＰＮ）混合溶媒（重量比７０／３０）で希釈して、防眩性ハードコート層形成材料を調製した。
【００７５】
透明プラスチックフィルム基材として、トリアセチルセルロースフィルム（富士フィルム（株）製、商品名「ＴＤ８０ＵＬ」、厚さ：８０μｍ、屈折率：１．４８）を準備した。前記透明プラスチックフィルム基材の片面に、前記防眩性ハードコート層形成材料を、コンマコータを用いて塗布して塗膜を形成した。ついで、１００℃で１分間加熱することにより前記塗膜を乾燥させた。その後、高圧水銀ランプにて積算光量３００ｍＪ／ｃｍ２の紫外線を照射し、前記塗膜を硬化処理して厚み６．０μｍの防眩性ハードコート層を形成し、実施例１の防眩性ハードコートフィルムを得た。
【００７６】
（実施例２）
前記混合物を、ＩＰＡで希釈したこと以外は、実施例１と同様な方法にて、実施例２の防眩性ハードコートフィルムを得た。
【００７７】
（実施例３）
前記混合物を、ＩＰＡで希釈し、厚み５．０μｍの防眩性ハードコート層を形成した以外は、実施例１と同様な方法にて、実施例３の防眩性ハードコートフィルムを得た。
【００７８】
（実施例４）
前記ハードコート層形成材料の樹脂固形分１００重量部あたり、前記微粒子を１０重量部、前記レベリング剤を０．５重量部混合し、前記混合物を、固形分濃度が５０重量％となるように、ＩＰＡ／トルエン混合溶媒（重量比７５／２５）で希釈し、厚み５．０μｍの防眩性ハードコート層を形成した以外は、実施例１と同様な方法にて、実施例４の防眩性ハードコートフィルムを得た。
【００７９】
（比較例１）
厚み４．５μｍの防眩性ハードコート層を形成した以外は、実施例２と同様な方法にて、比較例１の防眩性ハードコートフィルムを得た。
【００８０】
（比較例２）
前記ハードコート層形成材料の樹脂固形分１００重量部あたり、前記微粒子を１０重量部混合し、厚み６．４μｍの防眩性ハードコート層を形成した以外は、実施例２と同様な方法にて、比較例２の防眩性ハードコートフィルムを得た。
【００８１】
（比較例３）
前記ハードコート層形成材料の樹脂固形分１００重量部あたり、前記レベリング剤を０．５重量部混合し、前記混合物を、固形分濃度が４５重量％となるように、ＩＰＡ／ＣＰＮ混合溶媒（重量比４０／６０）で希釈し、厚み８．０μｍの防眩性ハードコート層を形成した以外は、実施例１と同様な方法にて、比較例３の防眩性ハードコートフィルムを得た。
【００８２】
（比較例４）
前記ハードコート層形成材料の樹脂固形分１００重量部あたり、前記レベリング剤を０．５重量部混合し、前記混合物を、固形分濃度が５０重量％となるように、ＣＰＮで希釈した以外は、実施例１と同様な方法にて、比較例４の防眩性ハードコートフィルムを得た。
【００８３】
（比較例５）
厚み６．０μｍの防眩性ハードコート層を形成した以外は、実施例４と同様な方法にて、比較例５の防眩性ハードコートフィルムを得た。
【００８４】
（比較例６）
前記ハードコート層形成材料の樹脂固形分１００重量部あたり、前記微粒子を１２重量部混合し、前記レベリング剤を０．５重量部混合し、前記混合物を、固形分濃度が４５重量％となるように希釈し、厚み５．５μｍの防眩性ハードコート層を形成した以外は、実施例２と同様な方法にて、比較例６の防眩性ハードコートフィルムを得た。
【００８５】
（比較例７）
前記ハードコート層形成材料として、（Ａ）成分：ジペンタエリスリトールおよびイソホロンジイソシアネート系ポリウレタン、（Ｂ）成分：表面を有機分子により修飾したシリカ微粒子（重量平均粒径１００ｎｍ以下）を、（Ａ）成分合計：（Ｂ）成分＝２：３の重量比で含有するハードコート層形成材料（ＪＳＲ（株）製、商品名「オプスターＺ７５４０」、固形分：５６重量％、溶媒：酢酸ブチル／メチルエチルケトン（ＭＥＫ）＝７６／２４）を準備した。前記ハードコート層形成材料の硬化皮膜の屈折率は、１．４８５であった。前記ハードコート層形成材料の樹脂固形分１００重量部あたり、前記微粒子としてアクリルとスチレンの架橋粒子（積水化成品工業（株）製、商品名「テクポリマーＸＸ８０ＡＡ」、重量平均粒径：５．５μｍ、屈折率：１．５１５）を５重量部、レベリング剤（大日本インキ化学工業（株）製、商品名「ＧＲＡＮＤＩＣ  ＰＣ−４１００」）を０．１重量部、光重合開始剤（チバ・スペシャルティ・ケミカルズ社製、商品名「イルガキュア１２７」）を０．５重量部混合した。この混合物を、固形分濃度が４５重量％、酢酸ブチル／ＭＥＫ比率が２／１となるように希釈して、防眩性ハードコート層形成材料を調製した。
【００８６】
前記防眩性ハードコート層形成材料を用い、厚み９μｍの防眩性ハードコート層を形成した以外は、実施例１と同様な方法にて、比較例７の防眩性ハードコートフィルムを得た。
【００８７】
（比較例８）
前記紫外線硬化型樹脂（ＤＩＣ（株）製、商品名「ユニディック  １７−８０６」）の樹脂固形分１００重量部あたり、前記レベリング剤を１．０重量部、前記光重合開始剤を５重量部混合し、前記混合物を、固形分濃度が２重量％となるようにＩＰＡで希釈した塗工液を、実施例１で得られた防眩性ハードコートフィルムの防眩性ハードコート層上に、コンマコータを用いて塗布して塗膜を形成した。ついで、１００℃で１分間加熱することにより前記塗膜を乾燥させた。その後、高圧水銀ランプにて積算光量３００ｍＪ／ｃｍ２の紫外線を照射し、前記塗膜を硬化処理して厚み０．１μｍの層を形成し、比較例８の防眩性ハードコートフィルムを得た。
【００８８】
このようにして得られた実施例１〜４および比較例１〜８の各防眩性ハードコートフィルムについて、各種特性を測定若しくは評価した。その結果を、図１〜図１２および下記表１に示す。
【００８９】
【表１】
2011081217.tif 000003
【００９０】
前記表１に示すように、実施例においては、蛍光灯の防眩性、顔の防眩性および白ボケのすべてについて、良好な結果が得られた。一方、比較例においては、蛍光灯の防眩性、顔の防眩性および白ボケの一部については良好な結果が得られてはいるものの、すべての特性について良好なものは得られなかった。
【００９１】
すなわち、比較例１および２においては、蛍光灯および顔の防眩性は確保できるものの、前記平均線に平行で０．２μｍの高さに位置する第２の基準線を越える凸状部のうち、前記平均線を横切る部分の線分の長さが５０μｍ以下である凸状部の数が１０個以上あるため、余分な散乱が発生してしまい、白ボケ評価において良好な結果が得られなかったことがわかる。比較例３〜５は、Ｎｔｏｔａｌが１５個未満であるため、蛍光灯および顔の防眩性において良好な結果が得られなかったことがわかる。比較例６および７は、Ｎ５０／Ｎｔｏｔａｌが０．４未満であるため、顔の防眩性は良好であるが、蛍光灯の防眩性において良好な結果が得られなかったことがわかる。比較例８は、Ｎ５０／Ｎｔｏｔａｌが０．８を超えるため、蛍光灯の防眩性は良好であるが、顔の防眩性において良好な結果が得られなかったことがわかる。本発明において規定した凸状部の数、大きさおよびヘイズ値を測定することで、目視評価をすることなく蛍光灯の防眩性、顔の防眩性および白ボケ等の視認性の傾向を把握することも可能である。
【００９２】
図１〜図１２は前記実施例および比較例で得られた防眩性ハードコートフィルムの断面表面形状のプロファイルである。前記実施例で得られた防眩性ハードコートフィルムにおいては、前記比較例で得られた防眩性ハードコートフィルムに比べて、大きな凹凸と小さな凹凸とを全体にバランスよく含んでいる。前記実施例のような表面凹凸形状の防眩性ハードコートフィルムは、凸状部の大きさ、数および割合とが規定した範囲にあるものであり、さらに、所定のヘイズ値を満たすことにより、防眩性ハードコートフィルムとして良好に用いることができることがわかる。
【産業上の利用可能性】
【００９３】
本発明の防眩性ハードコートフィルムによると、蛍光灯の防眩性と顔の防眩性とを両立し、かつ、白ボケを防止することができる。また、低ヘイズ化により、暗室環境下での画像表示装置の黒表示時における黒の濃さの向上をすることができる。したがって、本発明の防眩性ハードコートフィルムは、例えば、偏光板等の光学部材、液晶パネルおよびＬＣＤ等の画像表示装置に好適に使用でき、その用途は制限されず、広い分野に適用可能である。さらに、本発明において規定した凸状部の数等を測定することで、目視評価をすることなく防眩性、白ボケ等の視認性の傾向を把握することも可能であり、防眩性フィルムの評価の指標としても有効である。
【図１（ａ）】
2011081217.tif 000004
【図１（ｂ）】
2011081217.tif 000005
【図１（ｃ）】
2011081217.tif 000006
【図１（ｄ）】
2011081217.tif 000007
【図２】
2011081217.tif 000008
【図３】
2011081217.tif 000009
【図４】
2011081217.tif 000010
【図５】
2011081217.tif 000011
【図６】
2011081217.tif 000012
【図７】
2011081217.tif 000013
【図８】
2011081217.tif 000014
【図９】
2011081217.tif 000015
【図１０】
2011081217.tif 000016
【図１１】
2011081217.tif 000017
【図１２】
2011081217.tif 000018